(57)【要約】【課題】  窒素酸化物を含む排ガスより窒素酸化物を除去する窒素酸化物浄化触媒の、排ガス中に含まれるリン化合物による触媒の被毒を防止する。耐久性の優れた排ガス浄化触媒および排ガス浄化方法を提供する。【解決手段】  窒素酸化物及びリン化合物を含有する排ガスのリン化合物をトラップするトラップ材と窒素酸化物浄化触媒を組み合わせた排ガス浄化触媒を用いることにより、窒素酸化物浄化触媒の上流側で排ガス中のリン化合物除去する排ガス浄化方法が好ましい。さらに、排ガス浄化触媒に用いられるトラップ材に関しては、メソ多孔体の内部に金属酸化物が担持されており、メソ多孔体は窒素吸着温線測定法により計測される総細孔容積に対して５〜１０ｎｍの細孔容積の合計が５０％以上であり、かつ金属酸化物の等電点は３より大きいことが望ましい。【選択図】図１
2010051836.tif 000002
【特許請求の範囲】
【請求項１】
窒素酸化物及びリン化合物を含有する排ガスのリン化合物をトラップするトラップ材と窒素酸化物浄化触媒を組み合わせた排ガス浄化触媒であって、トラップ材はメソ多孔体の内部に金属酸化物が担持されており、メソ多孔体は窒素吸着温線測定法により計測される総細孔容積に対して５〜１０ｎｍの細孔容積の合計が５０％以上であり、かつ金属酸化物の等電点は３より大きい、ことを特徴とする排ガス浄化触媒。
【請求項２】
請求項１記載の金属酸化物はＵ，Ｍｎ，Ｓｎ，Ｔｉ，Ｆｅ，Ｚｒ，Ｃｅ，Ａｌ，Ｙ，Ｚｎ，Ｌａ，Ｍｇから選ばれる少なくとも一つを有する金属酸化物であることを特徴とする排ガス浄化触媒。
【請求項３】
請求項１または２記載のトラップ材の細孔内部に窒素酸化物浄化触媒成分を含有させることを特徴とする排ガス浄化触媒。
【請求項４】
請求項１または２記載のトラップ材を窒素酸化物浄化触媒粒子の外部に配置ささせた２重構造の排ガス浄化触媒。
【請求項５】
請求項１または２記載のトラップ材の下層に窒素酸化物浄化触媒層を設けた多層型の排ガス浄化触媒。
【請求項６】
請求項１ないし５のいずれか１項に記載のトラップ材のメソ多孔体は二次元形状を有する細孔，三次元形状を有する細孔を有することを特徴とする排ガス浄化触媒。
【請求項７】
請求項１ないし６のいずれか１項に記載の排ガス浄化触媒であって、窒素酸化物浄化触媒の担体はメソポーラスシリカであることを特徴とする排ガス浄化触媒。
【請求項８】
請求項１ないし７のいずれか１項に記載の排ガス浄化触媒であって、窒素酸化物浄化触媒成分は、Ｃｕ，Ｆｅ，Ｃｏ，バナジウム，モリブデン，タングステンから選ばれる少なくとも１種を含有することを特徴とする排ガス浄化触媒。
【請求項９】
窒素酸化物とリン化合物とを含む排ガスと還元剤とを窒素酸化物浄化触媒に接触させ、排ガス中の窒素酸化物を還元除去する窒素酸化物除去方法であって、トラップ材により排ガス中のリン化合物を除去した後、窒素酸化物浄化触媒において窒素酸化物を還元除去することを特徴とする排ガス浄化方法。
【発明の詳細な説明】
【技術分野】
【０００１】
本発明は、窒素酸化物とリン化合物を含有する排ガスから、窒素酸化物を除去するための触媒と、その触媒を用いた窒素酸化物浄化方法に関する。
【背景技術】
【０００２】
排ガス中の窒素酸化物（ＮＯｘ）をアンモニア（ＮＨ3）で還元して除去する方法はシステムが簡単で効率が良いため、ボイラ燃焼排ガスをはじめとする各種固定発生源排ガスの脱硝プロセスの主流となっている。このプロセスにはＮＯｘとＮＨ3との反応を促進するための脱硝触媒が必要である。
【０００３】
一方、近年では、鉱物質を多く含有する低品位石炭や低品位原油が燃料に用いられる傾向にある。このような低品位石炭や低品位原油を燃焼した場合には、鉱物質から主に生成する揮発性の金属化合物、特にセレン，テルル，タリウム，ヒ素などの酸化物が排ガスに含まれるようになり、これら酸化物による触媒の被毒が問題となる。
【０００４】
また、低品位石炭は燃焼性が悪く灰中の未燃分が多いため、このような低品位石炭を用いる場合には、ボイラに灰を戻して再燃焼させる方式が採られることが多い。しかし、この方式では、ボイラで飛散した上記の触媒毒物質は、排ガス温度の低下にともないフライアッシュに析出し、灰がボイラに戻されてリサイクルされることにより排ガス中に再飛散することになる。そのため、排ガス中の触媒毒物質の濃度が、本来の燃料中の含有量から予測される値よりも高くなり、触媒の劣化が一段と進み易くなるという問題がある。
【０００５】
排ガスに含まれる揮発性の金属化合物、特にセレン，テルル，タリウム，ヒ素などの酸化物の被毒による触媒の劣化を防止するために、平均細孔径が８Å以下でシリカ／アルミナ比が１０以上のゼオライトと、酸化チタンを混合し、さらに銅，モリブデン，タングステン，バナジウム，鉄から選ばれる１種以上の元素を酸化チタンの部分に比べ、ゼオライトの部分に高濃度で存在させた触媒を用いることが知られている（例えば、特許文献１参照）。また、排ガス中に含まれるヒ素化合物により脱硝触媒が被毒されるのを防止するために、細孔径が３.６〜５.８Åである担体に活性成分を担持した触媒とすることが知られている（例えば、特許文献２参照）。
【０００６】
【特許文献１】特開昭６３−１２３５０号公報（特許請求の範囲）
【特許文献２】特開昭６３−５１９４８号公報（特許請求の範囲）
【発明の開示】
【発明が解決しようとする課題】
【０００７】
最近では、燃料にＰを含有する石炭も使用されるようになった。この場合、石炭燃焼排ガスにリン化合物が含まれるので、リン化合物による触媒の被毒防止が必要になる。特許文献１及び２は、リン化合物による触媒の被毒防止については考慮されていない。
【０００８】
また、ボイラの窒素酸化物排出規制の強化にともない、空燃比調整によってボイラでの窒素酸化物の生成を低減する試みが行われている。この場合、ボイラの燃焼温度が増加するので、排ガス中のリン化合物濃度は従来よりも増加することが予測される。
【０００９】
本発明の目的は、排ガス中に含まれるリン化合物による触媒の被毒を防止できる、耐久性の優れた窒素酸化物浄化触媒および窒素酸化物除去方法を提供することにある。
【課題を解決するための手段】
【００１０】
本発明者は上記課題を解決する排ガス浄化触媒及び排ガス浄化方法について鋭意検討した結果、排ガスが窒素酸化物浄化触媒に接触する前に排ガス中のリン化合物除去する排ガス浄化方法が好ましいことを見出した。そして、細孔径が制御されたナノ多孔体と、ナノ多孔体の細孔内部にリン化合物をトラップするための酸化物が担持された、トラップ材と窒素酸化物を除去するための活性成分を有する窒素酸化物浄化触媒を組み合わせた排ガス浄化触媒を見出した。
【００１１】
本発明は、窒素酸化物及びリン化合物を含有する排ガスのリン化合物をトラップするトラップ材と窒素酸化物浄化触媒を組み合わせた排ガス浄化触媒であって、トラップ材はメソ多孔体の内部に酸化物が担持されており、メソ多孔体は窒素吸着温線測定法により計測される総細孔容積に対して５〜１０ｎｍの細孔容積の合計が５０％以上であり、かつ酸化物は等電点が３より大きい、ことを特徴とする。
【００１２】
金属酸化物の等電点が３より大きいことにより、リン化合物はメソ多孔体の細孔内部より入口付近にトラップされる。さらに、メソ多孔体の細孔径が５ｎｍより大きいことにより、トラップされたリン化合物が原因による細孔閉塞を免れることができる。即ち、リン化合物によりインク壺型の細孔（図１）が形成される。
【００１３】
従って、リン化合物のメソ多孔体内部への拡散が防止され、かつ排ガス中の窒素酸化物はメソ多孔体内部へ拡散できる。
【００１４】
以上のことから、トラップ材の細孔内部に窒素酸化物浄化触媒成分が含まれている場合（図２）、リン化合物による窒素酸化物浄化触媒成分の被毒を回避しつつ、高い窒素酸化物浄化性能を維持することが可能である。
【００１５】
また、排ガス浄化触媒の構造として、排ガスがトラップ材，窒素酸化物浄化触媒の順に接触することが好ましい。
【００１６】
例えば、窒素酸化物浄化触媒の上層にトラップ材を配置させた２層構造とする。また、
トラップ材を窒素酸化物浄化触媒粒子の外部に配置させた２重構造（図３）とする。さらに、窒素酸化物の上流側にトラップ材を配置した２段配置構造とする。
【００１７】
いずれの構造においても、排ガス中のリン化合物はトラップ材にてトラップされ、窒素酸化物はナノ多孔体の細孔を通過して窒素酸化物浄化触媒に到達する。なお、トラップ材のナノ多孔体の細孔がリン化合物をトラップして閉塞されると、２層構造及び２重構造内部の窒素酸化物浄化触媒と、２段配置構造後流の窒素酸化物浄化触媒への窒素酸化物の到達が著しく抑制されるため好ましくない。
【００１８】
なお、一般的にゼオライトの場合、細孔径は１ｎｍ未満であり、比表面積は３００〜６００ｍ2／ｇであるのに対し、メソ多孔体の場合には、２〜５０ｎｍの細孔径を有しており、また比表面積は数百〜１０００ｍ2／ｇであることから、ゼオライトに代る新材料として期待されていると、報告されている（（社）日本セラミックス協会編集，環境調和型材料シリーズ  触媒材料，日刊工業新聞社発行、（２００７）ｐ１８８−２００）。
【００１９】
窒素吸着等温線法による総細孔容積は以下の方法で得る。
【００２０】
液体窒素温度における窒素の吸着等温線を測定し、ＢＪＨ（Barrett, Joyner, Halenda）法を適用して細孔分布を得る。この細孔分布は細孔径に対する細孔容積をプロットしたものである。次に、２〜５０ｎｍの細孔径範囲における細孔容積の総量と５〜１０ｎｍの細孔径範囲における細孔容積の総量を各々算出する。
【００２１】
本発明におけるナノ多孔体の場合、５〜１０ｎｍの細孔径範囲における細孔容積の総量の割合は２〜５０ｎｍの総細孔容積に対して５０％以上であることが好ましい。一方、５〜１０ｎｍの細孔径範囲における細孔容積の総量の割合が２〜１０ｎｍの総細孔容積に対して５０％未満となると、リン化合物をトラップした時に細孔閉塞が顕著となり好ましくない。
【００２２】
特に、７〜１０ｎｍの細孔径範囲における細孔容積の総量の割合は２〜１０ｎｍの総細孔容積に対して５０％以上であることが好適である。
【００２３】
メソ多孔体の内部には等電点が３より大きい酸化物が含有されている。等電点には、触媒の辞典（小野嘉夫，御薗生誠，諸岡良彦編集、朝倉書店（２０００）ｐ４１１−４１２）において、下記のように定義されている。
【００２４】
金属酸化物と「水との接触に伴う水和反応によって、金属酸化物の表面は水酸化される。ｐＨが低い領域では、プロトンにより金属酸化物表面は正に帯電する。一方、ｐＨが高い領域では、金属酸化物表面の水酸基が脱プロトン化されることで、表面は負に帯電する。この固体表面の帯電が０となるｐＨを等電点という。（中略）等電点は金属酸化物の種類によって大きく異なる。」
また、等電点の測定法として電気泳動法がある。即ち、水溶液中の金属酸化物の移動速度を種々のｐＨにおいて測定し、移動速度が０となるときのｐＨを求めることで等電点が得られる。
【００２５】
排ガス中のリン化合物は、等電点が１付近のリン酸として存在していると考えられている。
【００２６】
従って、メソ多孔体の内部に含有する酸化物の等電点が３以下の場合には、リン化合物と金属酸化物との等電点の差が小さいため、リン化合物はメソ孔担体の内部に拡散すると考えられる。
【００２７】
一方、メソ多孔体の内部に含有する酸化物の等電点が３より大きくなると、リン化合物は酸化物に吸着されやすくなり、リン化合物はメソ孔担体の入り口付近にトラップされやすくなると考えられる。
【００２８】
等電点が３より大きい金属酸化物として、Ｕ，Ｍｎ，Ｓｎ，Ｔｉ，Ｆｅ，Ｚｒ，Ｃｅ，Ａｌ，Ｙ，Ｚｎ，Ｌａ，Ｍｇから選ばれる少なくとも一つを有する金属酸化物がある。
【００２９】
例えば、触媒の辞典（小野嘉夫，御薗生誠，諸岡良彦編集、朝倉書店（２０００）ｐ４１１−４１２）では、ＵＯ2：４.７〜６.７（等電点），ＺｒＯ2：４〜１１，α−Ａｌ2Ｏ3：９.１〜９.５，γ−Ａｌ2Ｏ3：７.４〜８.６，ＺｎＯ：８.２〜９.７，ＭｇＯ：１２.４、と記載されている。さらに、化学総説  Ｎo.３４  触媒設計（学会出版センター、昭和５７年、ｐ３３）において、ＭｎＯ2：３.９〜４.５，ＳｎＯ2：５.５，ＴｉＯ2：４.７〜６.７，γ−Ｆｅ2Ｏ3：６.５〜６.９，ＣｅＯ2：６.７５，Ｃｒ2Ｏ3：６.５〜７.５，Ｙ2Ｏ3：８.９，Ｌａ2Ｏ3：１０.４、と記載されている。
【００３０】
なお、等電点が３以下の金属酸化物として、ＷＯ3：０.５以下，ＳｉＯ2：１.０，Ｓｂ2Ｏ5：０.４以下、などがある。
【００３１】
本発明のメソ多孔体としては、メソポーラスシリカ，メソポーラスチタニア，メソポーラスアルミナ，リン酸アルミニウムなどがある。また、メソポーラスシリカやメソポーラスチタニアなどの一部をＡｌ，チタン，Ｓｉなどで置換したメソ多孔体がある。これらのメソ多孔体は、界面活性剤などの鋳型を用いて合成することにより、規則的な細孔が形成され、細孔制御された材料となる。そこで、合成方法を調整することにより、細孔径を制御できる。
【００３２】
さらに、鋳型を取り除いた後のメソ多孔体は、二次元形状を有する細孔，三次元形状を有する細孔を有している。
【００３３】
即ち、長い筒が並んだような二次元貫通孔を有するメソポーラスシリカ、Ｘ，Ｙ，Ｚ方向に開口した三次元の貫通孔を有するメソポーラスシリカがある。例えば、二次元六方構造のＭＣＭ−４１，ＳＢＡ−１５，ＦＭＳ−１６，立方構造のＭＣＭ−４８，ＳＢＡ−１，ラメラ構造のＭＣＭ−５０などがある。
【００３４】
活性成分は、窒素酸化物を還元する作用を奏するものであり、窒素酸化物浄化反応に応じて適宜選択することができる。
【００３５】
本発明の窒素酸化物浄化触媒は、ボイラ等より排出される排ガスの窒素酸化物を除去する脱硝装置に用いることができる。窒素酸化物浄化触媒は、適宜基材等にコートし、触媒プレートとして使用することが可能である。脱硝装置には必要に応じて窒素酸化物浄化触媒に還元剤を供給する。
【００３６】
窒素酸化物浄化触媒成分として、チタンとバナジウムを用いると、アンモニア脱硝反応を生じさせることにより高い活性を有する。チタンの含有量は、酸化物（ＴｉＯ2）で換算して、活性成分全体のうち１８.０から６０.０ｗｔ％であることが望ましい。ＴｉＯ2はアンモニア脱硝反応活性を有するがバナジウムを分散させる担体の役目も有する。ＴｉＯ2担時量が１８ｗｔ％より少ないと、メソ多孔体の細孔内部や表面をＴｉＯ2で十分覆うことができず、バナジウムがＴｉＯ2上に分散できなくなり、窒素酸化物除去性能が悪くなる。ＴｉＯ2担時量が６０.０ｗｔ％より多くなると、ＴｉＯ2がメソ多孔体の細孔を閉塞するなどして、制御された細孔径を有する担体材料が有効に作用しなくなる。また、バナジウムの含有量は、酸化物（Ｖ2Ｏ5）で換算して、１.０から１７ｗｔ％であることが望ましい。バナジウムの含有量は、Ｖ2Ｏ5換算で１.０から１２ｗｔ％が好適である。Ｖ2Ｏ5担時量が１％より少ないと、活性成分の量が少なく窒素酸化物除去性能が不十分である。Ｖ2Ｏ5担時量が１７ｗｔ％より多くなると、バナジウム酸化物粒子が大きくなり、分散性が悪くなり、窒素酸化物浄化性能が悪くなる。また、Ｖ2Ｏ5担時量が１７ｗｔ％より十分多くなると、Ｖ2Ｏ5によりメソ多孔体の細孔が閉塞されるなどして、制御された細孔径を有する担体材料として有効に作用しなくなる。
【００３７】
チタンとバナジウムの含有量の比率は、酸化物に換算した場合の重量比Ｖ2Ｏ5／ＴｉＯ2で、０.０７から０.６０であることが望ましい。特に０.１８から０.４５が最適である。Ｖ2Ｏ5／ＴｉＯ2が０.１より少ない場合は、即ちＶ2Ｏ5の含有量が非常に少なく、活性成分の量が少ないため窒素酸化物浄化性能が不十分である。Ｖ2Ｏ5／ＴｉＯ2が０.６より大きい場合は、即ちＴｉＯ2に対しＶ2Ｏ5の含有量が非常に多いため、バナジウム酸化物粒子が大きくなり、分散性が悪くなり、窒素酸化物浄化性能が悪くなる。活性成分に含まれるバナジウムは、電荷が４価と５価のものの混合物であり、４価と５価のモル比Ｖ4+／Ｖ5+が０.５から０.７であることが望ましい。バナジウムの価数は４価と５価の両者が並存することが好ましく、さらに多少５価のバナジウムが多い方が触媒活性が高いためである。ＮＨ3を還元剤として用いた窒素酸化物浄化反応においては、ＮＨ3が４価のバナジウム上のＯＨ基に吸着することが知られており、Ｖ4+／Ｖ5+が０.５から０.７の範囲にあるとき窒素酸化物浄化触媒として、有効に作用する。
【００３８】
バナジウムと同様に窒素酸化物浄化活性のある活性成分としては、モリブデン，タングステン，鉄，マンガン等の金属が挙げられる。また、これらをチタンとバナジウムの触媒活性成分にさらに追加の活性成分として加えてもよい。
【００３９】
本発明を機関からの排ガス浄化装置に適用した実施の形態例として以下がある。
【００４０】
石炭を燃料とする発電所の場合、ボイラからの排ガスには、窒素酸化物，硫黄酸化物，粉塵などが含まれている。ボイラからの排ガス中に共存する窒素酸化物を浄化した後、硫黄酸化物と粉塵除去を実施して、排ガス中の窒素酸化物，硫黄酸化物及び粉塵などを極力除外した後、大気に排出される。石炭燃焼排ガスにリン化合物や砒素化合物が含まれるので、リン化合物及び砒素化合物による触媒の被毒防止が必要になる。
【００４１】
以上のことから、本発明の排ガス浄化触媒を窒素酸化物浄化として用いた機関からの排ガス浄化装置が有効である。
【発明の効果】
【００４２】
上記構成によれば、リン化合物による窒素酸化物浄化触媒成分の被毒を防止し、耐久性に優れた排ガス浄化触媒を提供できる。
【発明を実施するための最良の形態】
【００４３】
上記本願発明について、さらに詳細を説明する。ボイラ等より排出される排ガス中の窒素酸化物を除去するため、ボイラの後段の排気流路には脱硝装置が設けられる。なお、通常、ボイラと脱硝装置の間の流路には、熱交換器等の他の機器が設けられている。脱硝装置には、窒素酸化物を除去するための排ガス浄化触媒が配置されている。
【００４４】
排ガス浄化触媒は、そのまま、あるいはＴｉＯ2，ＳｉＯ2，Ａｌ2Ｏ3などの結合剤や水を添加した後、成型する。成型物の形状は、粒状，ペレット状，ハニカム，板状など、適用する反応器やガス流通条件により任意に選定することができる。成型物は、１００℃以上で乾燥後、更に不活性ガスあるいは空気雰囲気下、８００℃未満好ましくは３００℃〜７００℃の範囲で、１時間ないし１０時間焼成すると、強度を向上することができる。
【００４５】
例えば、板状の場合には、排ガス浄化触媒を付着させた板状の触媒プレートを枠部材に多数枚固定した触媒ユニットを複数個設け、メンテナンスが容易となるよう工夫されている。
【００４６】
以下、本発明について実施例により説明する。
【実施例１】
【００４７】
本発明の排ガス浄化触媒は、単独で使用することもできるが、他の窒素酸化物浄化触媒と組み合わせて使用することもできる。ハニカム触媒や板状触媒において、従来の窒素酸化物浄化触媒の上層に本発明の排ガス浄化触媒からなる触媒層を形成し、反応ガスが従来触媒よりも先に本発明の排ガス浄化触媒層と接触する構成とする。それによって、従来の触媒成分単独から構成される触媒よりも、劣化を軽減し、長寿命化が可能である。
【００４８】
排ガス浄化触媒を使用して排ガス中の窒素酸化物（ＮＯｘ）を除去するには、窒素酸化物を含有する排ガスと還元剤であるアンモニアガスの混合ガスを３００℃以上の温度で流通して排ガス浄化触媒に接触させればよい。還元剤としてアンモニア以外の化合物、例えば分解してアンモニアを発生する尿素などの物質あるいは炭化水素，一酸化炭素（ＣＯ）などを流通しても良い。
【００４９】
本発明の排ガス浄化触媒は、排ガス中の触媒毒であるリン化合物によって劣化しにくく、長時間高い活性を維持する。本発明の排ガス浄化触媒がリン化合物に対して劣化しにくい理由は、細孔が制御されたメソ多孔体の細孔入口付近にリン化合物をインク壺型にトラップすることにより、細孔内部の窒素酸化物浄化成分のリン被毒が防止されるためである。
【００５０】
排ガス中に含まれるリン化合物による触媒の劣化の詳細なメカニズムは不明であるが、リン化合物が触媒反応の活性点である窒素酸化物浄化成分に吸着する、または吸着後に化合物を形成するなどにより、反応物質である窒素酸化物，アンモニア，酸素などとの反応が阻害されて、活性が低下するものと考えられる。従って、劣化を抑制するには、窒素酸化物浄化触媒成分は反応物質と接触できるが、触媒毒物質であるリン化合物と接触できない構造にすればよい。
【００５１】
燃焼排ガス中のリン化合物の具体的な形態と触媒上で付着したときの化合物形態は、酸化物，有機化合物，リン酸，リン酸塩，金属との化合物など様々な形態が考えられる。もっとも代表的なのは酸化物（Ｐ2Ｏ5）で、Ｐ2Ｏ5は２分子のＰ4Ｏ10の形態で存在する。
【００５２】
金属酸化物を含有させたメソ多孔体において、金属酸化物の等電点が３以下の場合、リン酸化物は金属酸化物へトラップされ難くなり、メソ多孔体の内部まで拡散する。一方、金属酸化物の等電点が３より大きくなると、リン酸化物は金属酸化物へトラップされやすくなり、メソ多孔体の内部への拡散が防止される。
【００５３】
ただし、メソ多孔体の細孔径が５ｎｍ以下の場合には、トラップされたリン化合物により細孔閉塞を招く。一方、細孔径が５ｎｍより大きくなると、リン化合物による細孔閉塞が免れることが判った。
【００５４】
以上のことから、金属酸化物を含有するメソ多孔体において、メソ多孔体は窒素吸着等温線法により計測される総細孔容積において５〜１０ｎｍの細孔容積の合計が５０％以上であり、かつ金属酸化物の等電点は３より大きくすることで、窒素酸化物浄化触媒成分の被毒劣化が防止可能となる。
【００５５】
なお、本発明は、リン化合物による触媒劣化抑制に効果があるが、リン化合物と共に揮発性の金属化合物、例えばセレン，テルル，タリウム，ヒ素などの酸化物を含有している排ガスの処理にも適用可能である。
【００５６】
上記の触媒の実施例触媒１〜４と、比較例触媒１〜６を調製した。
【００５７】
（実施例触媒１）
メソ多孔体として、シリカで構成されるメソポーラスシリカを用いた。このメソポーラスシリカに金属酸化物と窒素酸化物浄化成分を担持する方法として、細孔内部に活性成分を導入できる担持法であるＴＭＰ（Thermolytic Molecular Precursor）法を用いた。ＴＭＰ法は、担持する金属元素を含む金属アルコキシドとメソポーラスシリカの表面水酸基を反応させて前駆体を形成するため、細孔内に確実に活性成分が担持される有効な方法である。
【００５８】
メソポーラスシリカの細孔分布は、（株）島津製作所製ＡＳＡＰ２０１０を用いて測定した。液体窒素温度における窒素ガス吸着の吸着等温線を測定し、そのデータからＢＪＨ法で触媒の有する細孔の各平均細孔径に対する微分細孔容積をもとめた。図４に測定結果を示す。
【００５９】
微分細孔容積には、細孔径７ｎｍにおいて極大値となった。また、メソポーラスシリカの細孔径５〜１０ｎｍにおける細孔容積は、総細孔容積（細孔径：２〜５０ｎｍ）に対して６５％であった。
【００６０】
金属酸化物として等電点が３より大きなチタニアをＴＭＰ法でメソポーラスシリカに担持した。シュレンクナス型フラスコにメソポーラスシリカ（１５ｇ）を入れ、これをシュレンクラインに接続してオイルバスで１８０℃に加熱して５時間真空乾燥した。次に、このナス型フラスコに窒素ガスを導入し、窒素ガス流通下でテトラヒドロフラン脱水１１０ccとチタンテトライソプロポキシド２.９８ｇを添加した。この混合液を、窒素ガス流通下室温で１５時間攪拌した。攪拌終了後、静置して固形物を沈降させた後、上澄み液を注射器で除去した。ナス型フラスコ内に残った固形物をシュレンクラインにて室温で５時間真空乾燥した。この乾燥粉末を大気中１５０℃で２時間乾燥した。最後に大気中５００℃で２時間焼成した。このＴＭＰ法の操作を３回繰り返した。最終的にメソポーラスシリカに対しＴｉＯ2は１８ｗｔ％担持された実施例触媒１を得た。
【００６１】
（実施例触媒２）
実施例触媒１のＴＭＰ法の操作を４回繰り返して、メソポーラスシリカに対してＴｉＯ2を２５ｗｔ％担持した実施例触媒２を得た。実施例触媒２で用いたメソポーラスシリカの細孔径５〜１０ｎｍにおける細孔容積は、実施例触媒１と同様に、総細孔容積（細孔径：２〜１０ｎｍ）に対して６５％であった。
【００６２】
（実施例触媒３）
実施例触媒１に、窒素酸化物浄化触媒成分としてＶを、ＴＭＰ法を用いて担持した。シュレンクナス型フラスコに得られた粉末を１５ｇ入れ、これをシュレンクラインに接続してオイルバスで１８０℃に加熱して５時間真空乾燥した。次に、このナス型フラスコに窒素ガスを導入し、窒素ガス流通下でテトラヒドロフラン脱水１１０ccとバナジウムトリ−ｎ−ブトキシドオキシド３.３ｇを添加した。この混合液を、窒素ガス流通下室温で１５時間攪拌した。攪拌終了後、静置して固形物を沈降させた後、上澄み液を注射器で除去した。ナス型フラスコ内に残った固形物をシュレンクラインにて室温で５時間真空乾燥した。この乾燥粉末を大気中１５０℃で２時間乾燥した。最後に大気中５００℃で２時間焼成し、実施例触媒３を得た。最終的に実施例触媒１対Ｖ2Ｏ5の重量比で９４対６となるようにバナジウムを担持した。
【００６３】
（実施例触媒４）
実施例触媒３と同様の方法で、実施例触媒２に１対Ｖ2Ｏ5の重量比で９４対６となるようにバナジウムを担持した。
【００６４】
（比較例触媒１）
実施例触媒１のメソポーラスシリカを下記に変更した。メソポーラスシリカの微分細孔容積は、細孔径４ｎｍにおいて極大値となった。また、細孔径５〜１０ｎｍにおける細孔容積は、総細孔容積（細孔径：２〜１０ｎｍ）に対して２８％であった。
【００６５】
（比較例触媒２）
実施例触媒１のメソポーラスシリカを下記に変更した。メソポーラスシリカの微分細孔容積は、細孔径５ｎｍにおいて極大値となった。また、細孔径５〜１０ｎｍにおける細孔容積は、総細孔容積（細孔径：２〜１０ｎｍ）に対して４８％であった。
【００６６】
（比較例触媒３）
実施例触媒３と同様の方法で、比較例触媒１対Ｖ2Ｏ5の重量比で９４対６となるようにバナジウムを担持した。
【００６７】
（比較例触媒４）
実施例触媒３と同様の方法で、比較例触媒２対Ｖ2Ｏ5の重量比で９４対６となるようにバナジウムを担持した。
【００６８】
（比較例触媒５）
実施例触媒１で用いたメソポーラスシリカのみとした。微分細孔容積は、細孔径７ｎｍにおいて極大値となった。また、メソポーラスシリカの細孔径５〜１０ｎｍにおける細孔容積は、総細孔容積（細孔径：２〜５０ｎｍ）に対して６５％であった。ただし、シリカの等電点は３より小さく、１.０〜２.５と報告されている（小野嘉夫，御薗生誠，諸岡良彦編集、朝倉書店（２０００）ｐ４１１−４１２）。
【００６９】
（比較例触媒６）
過酸化水素水水溶液３０ｇにＮＨ4ＶＯ3１.５４ｇを溶解した溶液を、ＴｉＯ2粉末（ローヌ・プーラン社，Ｇ５，比表面積３３０ｍ3／ｇ）２０ｇに含浸し、３０分放置した。これを１２０℃で乾燥後、空気中５００℃で２時間焼成し、ＴｉＯ2にバナジウムを担持した比較例触媒５を得た。ＴｉＯ2対Ｖ2Ｏ5の重量比は、９５対５とした。
【００７０】
ＴｉＯ2粉末の微分細孔容積は、細孔径３.５ｎｍにおいて極大値となった。また、メソポーラスシリカの細孔径５〜１０ｎｍにおける細孔容積は、総細孔容積（細孔径：２〜５０ｎｍ）に対して２９％であった。
【００７１】
〔実験例１〕
実施例触媒１〜４と比較例触媒１〜５の触媒について、リン化合物を含有する燃焼排ガスによるリン被毒を模擬したリン被毒処理を行い、液体窒素温度における窒素の吸着等温線測定を実施した。測定には、粉末試料を用いた。吸着等温線の測定には、（株）島津製作所製ＡＳＡＰ２０１０を用いた。
【００７２】
吸着等温線は窒素導入圧力（Ｐ０）に対する平衡圧力（Ｐ）の比である相対分圧（Ｐ／Ｐ０）に対する窒素吸着量をプロットしたものである。
【００７３】
実施例触媒１のリン被毒処理前後の吸着等温線を図５に示す。
【００７４】
まず、リン被毒処理前の場合、吸着操作では相対分圧が０.４までは触媒表面への窒素分子の吸着が起こり、０.４以上では多分子層吸着が起こる。相対分圧が０.７以上となると、メソ孔への毛管凝縮が起こる。シリンダー形の細孔（図６）の場合には相対分圧を下げて脱着操作を行っても、吸着操作と同等の等温線パターンとなる。
【００７５】
一方、リン被毒処理後の場合、吸着操作時に比べて脱着操作時の吸着等温線は、相対分圧が１.０から０.５になるまで緩やかに吸着量が低下し、０.５において急激に吸着量が低下する。この吸着等温線のヒシテリシスはインク壺形の細孔（図７）に分類される。
【００７６】
従って、実施例触媒１はリン被毒処理によりシリンダー形からインク壺形の細孔へ変化したことは明らかである。即ち、図１のように、チタニア２が担持されたメソポーラスシリカ１の入口付近にリン化合物３が担持されて細孔を狭めているモデルとなる。
【００７７】
比較例触媒２のリン被毒処理前後の吸着等温線を図８に示す。
【００７８】
リン被毒処理前及び処理後の吸着等温線のヒステリシスはシリンダー形となった。従って、細孔径５〜１０ｎｍにおける細孔容積が総細孔容積（細孔径：２〜１０ｎｍ）に対して４８％となると、リン被毒処理後の細孔はインク壺形とはならないことは明らかである。さらに、比較例触媒２のリン被毒処理前に対する処理後の細孔容積の減少量は、細孔閉塞が無い場合の理論値の８倍程度であった。
【００７９】
以上のことから、比較例触媒２の場合には、リン化合物３によってメソ多孔体１の細孔の一部が閉塞しているモデル（図９）と判断される。
【００８０】
上記の解析法に基づいて実施例触媒１〜４と比較例触媒１〜５の触媒の解析を行った。表１に解析結果をまとめた。
【００８１】
実施例触媒１〜４はリン被毒処理によりメソ多孔体にインク壺形の細孔が形成されることが判った。
【００８２】
一方、比較例触媒１〜５ではメソ多孔体の細孔閉塞が起こることが判った。
【００８３】
【表１】
2010051836.tif 000003
【００８４】
〔実験例２〕
実施例触媒３及び４と比較例触媒３，４及び６の触媒について、リン化合物を含有する燃焼排ガスによるリン被毒を模擬したリン被毒処理を行い、リン被毒処理前後の触媒の窒素酸化物除去性能を比較した。
【００８５】
触媒粉末をプレス成型後粉砕し、これを１０〜２０mesh（１.７mm〜８７０μｍ）に分級し、粒状触媒とした。触媒重量に対しＰ2Ｏ5換算で４ｗｔ％相当と同量のリンを含むリン酸水溶液を、粒状触媒に含浸した。室温で３０分放置した後、１２０℃で乾燥後、３５０℃で２時間焼成して、リン被毒処理後の触媒を得た。
【００８６】
上記のリン被毒処理前後の触媒の窒素酸化物除去性能を、常圧流通式反応装置にて、以下の条件で測定した。
【００８７】
１.ガス組成
ＮＯ ：２００ppm
ＮＨ3：２４０ppm
ＣＯ2：１２％
Ｏ2  ：３％
Ｈ2Ｏ：１２％
Ｎ2  ：バランス
２.空間速度（ＳＶ）：１２０,０００ｈ-1
３.反応温度：３５０℃
上記条件によるリン被毒処理前後の窒素酸化物の浄化性能を調べて、リン被毒処理による劣化率（α）を求めた。劣化率（α）は、リン被毒処理前の反応速度定数（ｋ0）とリン被毒処理後の反応速度定数（ｋ）との比（式（１））で定義される。
【００８８】
α＝ｋ／ｋ0      …（１）
さらに、ｋ／ｋ0は、リン被毒処理前の窒素酸化物除去率（η０）とリン被毒処理後の窒素酸化物除去率（η）との比から求めることができる。式（２）に示す。
【００８９】
α＝ｋ／ｋ0＝ｌｎ（１／(１−η)）／ｌｎ（１／(１−η０)）      …（２）
η＝（入口ＮＯｘ濃度−出口ＮＯｘ濃度）÷入口ＮＯｘ濃度
ｋ／ｋ0＝１の場合は触媒の劣化が無いことを、ｋ／ｋ0の値が大きいほど劣化が少ないことを示している。
【００９０】
表２に測定結果を示す。リン処理後にインク壺形細孔となる実施例触媒３及び４の場合、ｋ／ｋ0＝１となり、劣化が無いことが明らかである。一方、細孔閉塞が起こる比較例触媒３，４及び６の場合、劣化が起こることは明らかである。
【００９１】
【表２】
2010051836.tif 000004
【実施例２】
【００９２】
実施例触媒３のＶに換えて、Ｃｏ，ＣｕまたはＦｅを担持した。担持量は実施例触媒１対Ｃｏ，ＣｕまたはＦｅ酸化物の重量比で９４対６となるようにした。Ｃｏを担持した触媒を実施例触媒５，Ｃｕを担持した触媒を実施例触媒６，Ｆｅを担持した触媒を実施例触媒７とした。
【００９３】
実験例１に順じてリン被毒処理前後の吸着等温線の測定を行った結果、実施例触媒５，６及び７に於いても、細孔の形はリン被毒処理によりシリンダー形からインク壺形へ変化した。即ち、図１のようにメソポーラスシリカ１の入口付近にリン化合物３が担持されて細孔を狭めているモデルとなった。
【００９４】
次に、実験例２に順じてリン被毒処理前後の触媒の窒素酸化物除去性能を調べた。実施例触媒５，６及び７に於いても、ｋ／ｋ0＝１となり、劣化が無いことが判った。
【実施例３】
【００９５】
（実施例触媒５）
酸化チタン（石原産業製，比表面積２５０ｍ2／ｇ）１２００ｇ，メタタングステン酸アンモニウム４２５ｇ，シリカゾル（日産化学製，ＯＸＳゾル）８１０ｇと水をニーダに入れて２０分混練後、メタバナジン酸アンモニウム３９.９ｇを添加して２０分混練し、シリカアルミナ系セラミックス繊維（東芝ファインスレックス社製）３２０ｇを徐々に添加しながら３０分間混練して水分２９％の触媒ペーストを得た。得られたペーストを厚さ０.２mmのＳＵＳ４３０製鋼板をメラルラス加工した基材の上に置き、これを二枚のポリエチレンシートに挟んで一対の加圧ローラを通して、メタルラス基材の網目間及び表面にコーティング。これを風乾後、５００℃で２時間乾燥してＴｉ／Ｗ／Ｖ系触媒プレートを調製した。触媒プレートへの触媒のコート量は、８００ｇ／ｍ2である。さらに、実施例触媒１の粉末４２５ｇ、シリカゾル（日産化学製，ＯＸＳゾル）８１０ｇと水をニーダに入れて２０分混練後、Ｔｉ／Ｗ／Ｖ系触媒プレート上にコーティングした。コート量は８００ｇ／ｍ2とした。
【００９６】
Ｔｉ／Ｗ／Ｖ系触媒の上層に実施例触媒１をコーティンした触媒を実施例触媒５とした。
【００９７】
実験例２に順じてリン被毒処理前後の触媒の窒素酸化物除去性能を調べた。ｋ／ｋ0＝１となり、劣化が無いことが判った。なお、リン被毒処理前の窒素酸化物浄化率（η０）は０.７５であった。
【図面の簡単な説明】
【００９８】
【図１】リン化合物により形成されたインク壺型の細孔の例である。
【図２】トラップ材の細孔内部に窒素酸化物浄化触媒成分が含まれている排ガス浄化触媒の例である。
【図３】トラップ材を窒素酸化物浄化触媒の外部に配置させた２重構造の排ガス浄化触媒の例である。
【図４】実施例触媒の微分細孔容積の図である。
【図５】実施例触媒のリン被毒処理前後の吸着等温線である。
【図６】実施例触媒のシリンダー形の細孔モデルである。
【図７】実施例触媒のインク壺形の細孔モデルである。
【図８】比較例触媒のリン被毒処理前後の吸着等温線である。
【図９】リン化合物によってメソ多孔体の細孔の一部が閉塞しているモデルである。
【符号の説明】
【００９９】
１  メソ多孔体
２  金属酸化物
３  リン化合物
４  窒素酸化物浄化成分
５  窒素酸化物浄化触媒
６  トラップ材
【図１】
2010051836.tif 000005
【図２】
2010051836.tif 000006
【図３】
2010051836.tif 000007
【図４】
2010051836.tif 000008
【図５】
2010051836.tif 000009
【図６】
2010051836.tif 000010
【図７】
2010051836.tif 000011
【図８】
2010051836.tif 000012
【図９】
2010051836.tif 000013